(57)【特許請求の範囲】
【請求項１】
合成繊維フィラメントから構成された織物の少なくとも片面に、エラストマー樹脂がナイフコーティングにより塗布されてなるエアバッグ用コーティング基布であって、
ナイフコーティングが、ナイフと織物を接触させて行われ、
樹脂の塗布量が１０ｇ／ｍ２〜２０ｇ／ｍ２であり、かつ織物表面における頭頂部の平均樹脂厚みが経糸方向及び緯糸方向ともに４．０μｍ〜１２．０μｍであり、
ＦＭＶＳＳ３０２に準拠して測定された燃焼速度の平均値が経糸方向及び緯糸方向ともに６０ｍｍ／ｍｉｎ以下であり、その最大値が経糸方向及び緯糸方向ともに平均値に対して１．２０倍以下であり、
織物のカバーファクターが１，８００〜２，５００であることを特徴とするエアバッグ用コーティング基布。
【請求項２】
ＦＭＶＳＳ３０２に準拠して測定された燃焼速度の平均値が経糸方向及び緯糸方向ともに５５ｍｍ／ｍｉｎ以下であり、その最大値が経糸方向及び緯糸方向ともに平均値に対して１．１５倍以下であることを特徴とする請求項１に記載のエアバッグ用コーティング基布。
【請求項３】
エラストマー樹脂が付加重合型の無溶剤シリコーンゴムであることを特徴とする請求項１または２に記載のエアバッグ用コーティング基布。
【請求項４】
織物を構成するフィラメントの総繊度が２００〜４７０ｄｔｅｘであることを特徴とする請求項１〜３のいずれかに記載のエアバッグ用コーティング基布。
【発明の詳細な説明】
【技術分野】
【０００１】
本発明は、自動車用エアバッグに用いるコーティング基布及びその製造方法に関し、詳しくは、織物に付着させるコート量を少なくしても、ＦＭＶＳＳ３０２で規定する燃焼速度が低く、かつそのバラツキが小さいエアバッグ用コーティング基布及びその製造方法に関する。
【背景技術】
【０００２】
近年、自動車安全部品の一つとして急速に装着率が向上しているエアバッグは、自動車の衝突事故の際、衝撃をセンサーが感知し、インフレーターから高温、高圧のガスを発生させ、このガスによってエアバッグを急激に展開させて、運転者や同乗者の身体、特に頭部がハンドル、フロントガラス、ドアガラス等に衝突することを防止し保護する目的で使用される。近年、自動車用エアバッグは、運転席、助手席用のみならず、ニーエアバッグ、サイドエアバッグ、カーテンエアバッグ等の実用化が進み、複数のエアバッグが装着されることが一般的となっている。
【０００３】
搭載されるエアバッグの部位、数量が増えるにつれ、エアバッグシステムの更なる軽量化、コンパクト化の要求が高まり、システムの各部品は小型化、軽量化を目指して設計されてきている。このような背景から、エアバッグについては細繊度糸を使用した基布を用いる方策、あるいはコーティング織物のエラストマーの種類、塗布量を低減する方策が検討されてきた。
【０００４】
例えば、エアバッグ用コーティング基布に使用するフィラメントの繊度は、９４０ｄｔｅｘから４７０ｄｔｅｘへと細くなり、近年では繊度が３５０ｄｔｅｘのフィラメントを用いた基布へと変更されている。
【０００５】
一方、エアバッグ用コーティング基布に塗布されるエラストマー樹脂についても、クロロプレンからシリコーン樹脂に変更されてきた。また、その塗布量も９０〜１２０ｇ／ｍ２から４０〜６０ｇ／ｍ２に変更され、近年では２５〜４０ｇ／ｍ２にまで低減してきた。
【０００６】
これらの手段により、収納性の点ではかなり向上したものの、十分に満足できるレベルではなく、更なる塗布量の低減が要望されている。
【０００７】
シリコーン樹脂の塗布量を低減したエアバッグ用コーティング基布として、エラストマー樹脂が織物を構成する織糸部１．０に対して、織物目合い部に３．０以上の膜厚比で偏在させたエアバッグが開示されている（特許文献１を参照）。このエアバッグは、収納性については改善されているものの、２０ｇ／ｍ２以下の塗布量に調整した場合、上記のように樹脂が偏在している状態では、燃焼性を満足させることは困難である。
【０００８】
また、合成繊維織物の樹脂被覆面に位置する経糸および緯糸の断面外周が該樹脂により９０％以上包囲され、樹脂の塗布量が２０ｇ／ｍ２以下であるエアバッグ用コーティング基布が開示されている（特許文献２の請求項２を参照）。この基布は、樹脂が含浸することにより、基布と樹脂の接着性が向上するものの、織物表面に位置する樹脂膜が薄いため、樹脂膜に破れが発生し易く、燃焼性が不十分であった。
【先行技術文献】
【特許文献】
【０００９】
【特許文献１】特開平６−８７７９号公報
【特許文献２】特開２００８−１３８３０５号公報
【発明の概要】
【発明が解決しようとする課題】
【００１０】
本発明は、従来技術の現状に鑑み創案されたものであり、その目的は、樹脂の塗布量が１０〜２０ｇ／ｍ２の少ない量であっても、ＦＭＶＳＳ３０２で規定する燃焼速度が経糸方向及び緯糸方向ともに低く、かつそのバラツキが小さいエアバッグ用コーティング基布及びその製造方法を提供することにある。
【課題を解決するための手段】
【００１１】
本発明は、以下の（１）〜（８）の構成を有するものである：
（１）合成繊維フィラメントから構成された織物の少なくとも片面に、エラストマー樹脂が塗布されてなるエアバッグ用コーティング基布であって、
樹脂の塗布量が１０ｇ／ｍ２〜２０ｇ／ｍ２であり、かつ織物表面における頭頂部の平均樹脂厚みが経糸方向及び緯糸方向ともに４．０μｍ〜１２．０μｍであり、
ＦＭＶＳＳ３０２に準拠して測定された燃焼速度の平均値が経糸方向及び緯糸方向ともに６０ｍｍ／ｍｉｎ以下であり、その最大値が経糸方向及び緯糸方向ともに平均値に対して１．２０倍以下であることを特徴とするエアバッグ用コーティング基布。
（２）ＦＭＶＳＳ３０２に準拠して測定された燃焼速度の平均値が経糸方向及び緯糸方向ともに５５ｍｍ／ｍｉｎ以下であり、その最大値が経糸方向及び緯糸方向ともに平均値に対して１．１５倍以下であることを特徴とする（１）に記載のエアバッグ用コーティング基布。
（３）エラストマー樹脂が付加重合型の無溶剤シリコーンゴムであることを特徴とする（１）または（２）に記載のエアバッグ用コーティング基布。
（４）織物を構成するフィラメントの総繊度が２００〜４７０ｄｔｅｘであることを特徴とする（１）〜（３）のいずれかに記載のエアバッグ用コーティング基布。
（５）織物のカバーファクターが１，８００〜２，５００であることを特徴とする（１）〜（４）のいずれかに記載のエアバッグ用コーティング基布。
（６）（１）〜（５）のいずれかに記載のエアバッグ用コーティング基布の製造方法であって、
エラストマー樹脂がナイフコーティングにより塗布されること、及びエラストマー樹脂の樹脂粘度が１０，０００〜５０，０００ｍＰａ・ｓであり、織物とナイフとの接触長さＬが０．０５〜０．５ｍｍであり、かつ下記式［Ｉ］で表される膜厚係数Ｄが２．７〜７．０であることを特徴とするエアバッグ用コーティング基布の製造方法。
Ｄ＝（Ｖ×η×Ｌ）／Ｆ  ・・・［Ｉ］
但し、Ｖはコーティング時の加工速度（ｍ／ｓｅｃ）、ηは樹脂粘度（ｍＰａ・ｓｅｃ）、Ｌは接触長さ（ｍｍ）、Ｆは接圧（ｋＮ／ｍ）を表す。
（７）ナイフコーティングに使用されるナイフ刃の先端部が略半円状であり、その先端部半径が０．０５ｍｍ以上、０．７ｍｍ未満であることを特徴とする（６）に記載の製造方法。
（８）ナイフコーティングに使用されるナイフ刃の先端部が略角状であり、その先端部幅が０．０５ｍｍ以上、０．５ｍｍ以下であることを特徴とする（６）に記載の製造方法。
【発明の効果】
【００１２】
本発明のエアバッグ用コーティング基布は、薄塗りであっても難燃速度が低く、かつその変動が少ないため、信頼性に優れるエアバッグをコンパクトに収納でき、車内デザインの制約を少なくすることができる。
【図面の簡単な説明】
【００１３】
【図１】ナイフコーティングの際のナイフ刃と基布が接触している距離（接触長さＬ）を示す説明図である。
【図２】ナイフコーティングの際にナイフを押し込んだ際に発生する応力（接圧Ｆ）を示す説明図である。
【図３】本発明のエアバッグ用コーティング基布の表面のＳＥＭ写真の模式図である。
【図４】図３の破線部で切断した際の断面から、織物表面における頭頂部の位置（斜線部）を示す説明図である。
【発明を実施するための形態】
【００１４】
本発明において、合成繊維フィラメントから構成された織物とは、合成繊維フィラメント糸条を用いて製織される織物を意味する。織物は、機械的強度に優れ、厚さを薄くできるという点で優れている。織物の組織は、例えば、平織、綾織、朱子織およびこれらの変化織、多軸織などが適用でき、なかでも機械的強度により優れる平織物が特に好ましい。
【００１５】
合成繊維としては、特にナイロン６６、ナイロン６、ナイロン４６、ナイロン１２等の脂肪族ポリアミド繊維、アラミド繊維のような芳香族ポリアミド繊維、ポリエチレンテレフタレート、ポリトリメチレンテレフタレートやポリブチレンテレフタレートなどのポリエステル繊維が使用される。他には、全芳香族ポリエステル繊維、ポリパラフェニン・ベンゾビス・オキサゾール繊維（ＰＢＯ繊維）、超高分子量ポリエチレン繊維、ポリフェニレンサルファイド繊維、ポリエーテルケトン繊維等が使用可能である。ただし、経済性を勘案すると、ポリエステル繊維、ポリアミド繊維が好ましく、ポリアミド６６が特に好ましい。また、これらの繊維はその一部または全部が再利用された原材料より得られるものでもよい。
【００１６】
また、これらの合成繊維には、原糸製造工程や後加工工程での工程通過性を向上させるために、各種添加剤を含有させてもよい。添加剤としては、例えば、酸化防止剤、熱安定剤、平滑剤、帯電防止剤、増粘剤、難燃剤等が挙げられる。また、この合成繊維は原着糸や製糸後染色したものでもよい。また、単糸の断面は、通常の丸断面のほか、異形断面のどのようなものであってもよい。合成繊維は、７２フィラメント以上のマルチフィラメント糸を用いることが、柔軟性、コート面の平滑性の点から好ましい。
【００１７】
本発明のコーティング基布は、織物の両面にコーティングされた両面コーティング基布であってもよいが、収納性の点から、片面のみにコーティングされる片面コーティング基布がより好ましい。
【００１８】
本発明のコーティング基布は、ＦＭＶＳＳ３０２に準拠して測定された燃焼速度の平均値が、経糸方向及び緯糸方向ともに６０ｍｍ／ｍｉｎ以下であり、その最大値が経糸方向及び緯糸方向ともに平均値に対し１．２０倍以下である。より好ましくは、燃焼速度の平均値は経糸方向及び緯糸方向ともに５５ｍｍ／ｍｉｎ以下であり、燃焼速度の最大値は経糸方向及び緯糸方向ともに平均値に対して１．１５倍以下である。
【００１９】
通常、薄塗りタイプのコーティング基布は、樹脂の膜厚が薄いため、ＦＭＶＳＳ３０２燃焼試験時においてコーティング樹脂膜に破れが発生し、燃焼速度が増大する。しかしながら、塗布量が１０〜２０ｇ／ｍ２の少量であっても、織物表面における頭頂部の平均樹脂厚みを４．０〜１２．０μｍに調整することで、驚くべきことに軽量でありながら燃焼性が大きく改善されることを本発明者らは見出した。
【００２０】
一方、コーティング樹脂に難燃性成分を多く含有させて燃焼性を改善する方法もある。しかしながら、織物表面における頭頂部の平均樹脂厚みが４．０μｍ未満の場合、この方法では所望の難燃性が得られにくい。さらに、難燃成性成分の含有量を増加させると、接着性が悪化する。また、平均樹脂厚みが１２．０μｍを超えると、ナイフコーティングが困難になる。
【００２１】
コーティング樹脂として使用するエラストマー樹脂としては、例えば、ポリウレタン系、ポリエステル系、ポリアミド系、アクリル系、シリコーン系、ポリスチレン系、スチレンブタジエン系、ニトリルブタジエン系などの樹脂が知られており、所定の性能が得られるならば、いずれの樹脂を使用しても構わない。基布となる織物への接着力、樹脂の伸度等を考慮すると、ポリウレタン系樹脂、アクリル系樹脂、シリコーン系樹脂が好ましく、特に、基布の柔軟性の点でシリコーン系樹脂が好ましい。
【００２２】
シリコーン系樹脂としては、例えば、ジメチルシリコーンゴム、メチルビニルシリコーンゴム、メチルフェニルシリコーンゴム、トリメチルシリコーンゴム、フロロシリコーンゴム、メチルシリコーンレジン、メチルフェニルシリコーンレジン、メチルビニルシリコーンレジン、エポキシ変性シリコーンレジン、アクリル変性シリコーンレジン、ポリエステル変性シリコーンレジンなどが挙げられる。なかでも、硬化後にゴム弾性を有し、強度や伸びに優れ、コスト面でも有利な、付加重合型メチルビニルシリコーンゴムが好適である。
【００２３】
シリコーン系樹脂を使用する場合には、反応硬化剤を用いても良く、例えば、白金粉末、塩化白金酸、四塩化白金酸等の白金系化合物や、パラジウム化合物、ロジウム化合物、ベンゾイルパーオキサイド、パラクロルベンゾイルパーオキサイド、オルソクロロパーオキサイドなどの有機過酸化物等を用いることができる。
【００２４】
シリコーン系樹脂と基布との接着性を向上させるために、シリコーン系樹脂に接着助剤を含有させることが好ましい。接着助剤としては、例えば、アミノ系シランカップリング剤、エポキシ変性シランカップリング剤、ビニル系シランカップリング剤、クロル系シランカップリング剤、およびメルカプト系シランカップリング剤よりなる群から選ばれる少なくとも１種以上が挙げられる。
【００２５】
シリコーン系樹脂に加える無機質充填剤は、従来からシリコーンゴムの補強、粘度調整、耐熱性向上、難燃性向上などを目的とする充填剤として使用されており、最も代表的な充填剤はシリカ粒子である。シリカ粒子の比表面積は、５０ｍ２／ｇ以上が好ましく、より好ましくは５０〜４００ｍ２／ｇ、特に好ましくは１００〜３００ｍ２／ｇである。比表面積がこの範囲にあると、得られたシリコーン硬化物に優れた引裂強度特性を付与しやすい。比表面積はＢＥＴ法により測定される。シリカ粒子は、単独で用いても二種以上を併用してもよい。本発明で使用できるシリカ粒子としては、例えば、石英、水晶、珪砂、珪藻土等の天然品、乾式シリカ、シリカヒューム、湿式シリカ、シリカゲル、コロイダルシリカ等の合成品が挙げられる。
【００２６】
上記のシリカ粒子は、シリコーン系樹脂と添加剤を含む樹脂組成物に対してより良好な流動性を付与させやすくするため、トリメチルクロロシラン、ジメチルジクロロシラン、メチルトリクロロシラン等のメチルクロロシラン類、ジメチルポリシロキサン、ヘキサメチルジシラザン、ジビニルテトラメチルジシラザン、ジメチルテトラビニルジシラザン等のヘキサオルガノジシラザンなどの有機ケイ素化合物を用いて、粒子の表面を疎水化処理した、疎水性シリカ粒子が好ましい。
【００２７】
シリカ粒子の含有量は、全シリコーン系樹脂に対して１０〜２０質量％が好ましく、より好ましくは１２〜２０質量％である。シリカ粒子の含有量が上記範囲未満の場合、シリコーンゴムの機械的強度が低下しやすくなる。一方、シリカ粒子の含有量が上記範囲を超える場合、樹脂組成物の流動性が低下しやすくなり、コーティング作業性が悪化するばかりか、樹脂が脆くなり、接着性が低減する傾向がある。
【００２８】
本発明において使用するエラストマー樹脂の樹脂粘度は、１０，０００〜５０，０００ｍＰａ・ｓｅｃが好ましく、より好ましくは１５，０００〜４０，０００ｍＰａ・ｓｅｃであり、特に好ましくは２０，０００〜３５，０００ｍＰａ・ｓｅｃである。樹脂粘度が上記範囲未満の場合、樹脂が織物内部に入りこむために、燃焼速度を小さくするのに必要な樹脂厚みを確保することが困難となる。一方、樹脂粘度が上記範囲を超える場合、２０ｇ／ｍ２以下の少ない塗布量に調整することが困難になる。上記の粘度の範囲内に調整できるのであれば、溶剤系、無溶剤系どちらでも構わないが、環境への影響を考慮すると、無溶剤系が好適である。
【００２９】
なお、本発明では、樹脂以外の添加剤を含有する樹脂組成物の場合、樹脂組成物の粘度も「樹脂の粘度」と定義する。
【００３０】
樹脂の塗布量が１０〜２０ｇ／ｍ２の少量で、かつ織物表面における頭頂部の平均樹脂厚みが経糸方向及び緯糸方向ともに４．０〜１２．０μｍである、本発明のコーティング基布を製造するためには、特定の樹脂の塗布方法を採用することが重要である。
【００３１】
樹脂の塗布方法としては、従来の公知の方法を用いることができるが、コート量の調整の容易さや異物（突起物）混入時の影響が少ない、ナイフコーティングが最も好ましい。ナイフコーティングの際に使用されるナイフは、その先端部が、略半円状（例えば図１（ａ）参照）、略角状（例えば図１（ｂ），（ｃ）参照）であることが好ましい。
【００３２】
ナイフコーティングにより、樹脂の塗布量を２０ｇ／ｍ２以下に低減させるためには、接圧、特に進行方向の基布張力を高めることが有効である。しかしながら、ナイフコーティングの際に従来用いられてきたナイフ刃では、先端部が半円状の場合、鋭利なものでも先端部半径が０．７ｍｍである。そのため、樹脂の塗布量を２０ｇ／ｍ２以下に低減させるためには、進行方向の基布張力を相当高める必要がある。その結果、経糸方向及び緯糸方向のクリンプ率の差が大きくなり、クリンプ率が大きい方向の樹脂膜の厚みが低減し、ＦＭＶＳＳ３０２による燃焼試験において、燃焼速度の平均値が増大するばかりでなく、バラツキが大きくなる。
【００３３】
一方、本発明では、ナイフコーティングにより、コーティング基布を製造する際に、基布張力を低減させた条件で、先端部半径が０．０５ｍｍ以上、０．７ｍｍ未満の略半円状の先端部を持つナイフ刃を使用することが好ましい。より好ましくは先端部半径は０．４ｍｍ以下である。あるいは、先端部幅が０．０５ｍｍ以上、０．５ｍｍ以下の略角状の先端部を持つナイフ刃を使用することが好ましい。より好ましくは先端部幅は０．４ｍｍ以下である。このように、従来のナイフ刃よりも鋭利なナイフ刃を用いることにより、経糸方向及び緯糸方向クリンプ率を均一にすることができる。従来用いられてきた鋭角刃では、半円状・角状に規定されていない場合、２０ｇ／ｍ２以下の低塗布量の基布では、塗布量の再現性を得ることが困難であった。さらに、この鋭利なナイフ刃により、織物表面における頭頂部の平均樹脂厚みを４．０〜１２．０μｍに制御することができるため、ＦＭＶＳＳ３０２による燃焼試験で燃焼速度の平均値を低減することができ、かつそのバラツキを抑えることが可能になる。ナイフ刃の先端部半径または先端部幅は、ラディアスゲージや、レーザー光を用いた変位測定装置によって測定することができる。
【００３４】
コーティングを行う際のナイフと基布との接触長さＬは、織物表面における頭頂部の平均樹脂厚みを４．０〜１２．０μｍの範囲とするために重要である。本発明において、接触長さＬとは、ナイフと基布の接触している距離を意味する（図１の１を参照）。本発明のコーティング基布を製造する際には、接触長さＬを０．０５〜０．５ｍｍに制御することが有効である。接触長さＬが０．０５ｍｍ未満になると、塗布量を均一に保つことが困難になる。一方、接触長さＬが０．５ｍｍを超えると、樹脂が織物内部に入りこむため、燃焼速度を小さくするのに必要な膜厚を確保することが困難になるだけでなく、塗布量を２０ｇ／ｍ２以下に調整することも困難となる。
【００３５】
また、本発明のコーティング基布を製造する際には、下記式［Ｉ］で表される膜厚係数Ｄが、２．７〜７．０となるように、コーティング時の加工速度Ｖ、樹脂粘度η、接触長さＬ、接圧Ｆを選択することが好ましい。なお、前記のように、樹脂粘度ηは１０，０００〜５０，０００ｍＰａ・ｓｅｃ、接触長さＬは０．０５〜０．５ｍｍの範囲から選択することが好ましい。
Ｄ＝（Ｖ×η×Ｌ）／Ｆ  ・・・［Ｉ］
但し、Ｖはコーティング時の加工速度（ｍ／ｓｅｃ）、ηは樹脂粘度（ｍＰａ・ｓｅｃ）、Ｌは接触長さ（ｍｍ）、Ｆは接圧（ｋＮ／ｍ）を表す。
【００３６】
ここで、接圧とは、ナイフを押し込んだ時に発生する応力を指しており（図２の４を参照）、基布張力とナイフの押し込み角度により計算することができる。膜厚係数Ｄが２．７未満の場合、燃焼速度を小さくするのに必要な樹脂の膜厚を確保するのが困難になる。膜厚係数が７．０を超えると、樹脂の含浸量が極端に低下し、接着性が明らかに劣ってしまう。
【００３７】
ナイフコーティングにおける進行方向の基布張力は、３００〜７００Ｎ／ｍが好ましく、特に好ましくは４００〜６５０Ｎ／ｍである。進行方向の基布張力が上記範囲未満の場合、ベース織物の耳部の嵩が高くなり、基布中央部と端部の塗布量に大きな差が生じやすくなる。一方、進行方向の基布張力が上記範囲を超える場合、経糸方向及び緯糸方向のクリンプ率のバランスが崩れ、経糸方向及び緯糸方向ともに、織物表面における頭頂部の平均樹脂厚みを４．０μｍ以上に制御しにくくなる。
【００３８】
塗布後のコーティングを乾燥、硬化させる場合は、熱風、赤外光、マイクロウェーブ等など、一般的な加熱方法を使用することができる。加熱温度、時間については、エラストマー樹脂が硬化するのに十分な温度に達していればよく、好ましくは加熱温度が１５０〜２２０℃であり、加熱時間が０．２〜５分である。
【００３９】
織物を構成するフィラメント糸条の総繊度は、２００〜４７０ｄｔｅｘであることが好ましい。総繊度が４７０ｄｔｅｘを超えると、基布の厚さが増大し、エアバッグの収納性が悪化しやすくなする。一方、総繊度が２００ｄｔｅｘ未満では、コーティング基布の引張強力や引裂機械特性などのエアバッグ作動時の機械特性が低下しやすくなる。
【００４０】
基布となる織物のカバーファクターは、１，８００〜２，５００が好ましく、特に好ましくは１，９００〜２，４５０である。カバーファクターが上記範囲未満であると、２０ｇ／ｍ２以下の塗布量では均一なコート膜が得られないおそれがある。一方、カバーファクターが上記範囲を超える場合には、製織時、並びに収納性による限界が生じうる。なお、カバーファクターＣＦは、下式により算出する。
ＣＦ＝√（経糸の総繊度）×経糸密度＋√（緯糸の総繊度）×緯糸密度
なお、総繊度の単位はｄｔｅｘ、織密度の単位は本／２．５４ｃｍである。
【００４１】
織物のカバーファクターが高い場合には、織物の目合い部（織目の穴部分）に樹脂を厚く塗布しなくても、低通気性に優れ、少ない塗布量で難燃性に優れるエアバッグ用コーティング基布が得られる。
【実施例】
【００４２】
以下、実施例を用いて本発明を具体的に説明するが、本発明は実施例に限定されるものではない。なお、実施例中における各種評価は、下記の方法にしたがって評価した。
【００４３】
（１）繊度
ＪＩＳ  Ｌ−１０９５  ９．４．１に記載の方法で測定する。
【００４４】
（２）フィラメント数
フィラメント糸条の断面写真よりフィラメント数を数える。
【００４５】
（３）織物の密度
ＪＩＳ  Ｌ−１０９６  ８．６．１に記載の方法で測定する。
【００４６】
（４）樹脂の粘度
ＪＩＳ  Ｋ−７１１７に記載の方法を用い、Ｂ型粘度計で測定する。
【００４７】
（５）塗布量
ＪＩＳ  Ｌ−１０９６  ８．４．２に記載の方法にしたがって、コーティング基布の質量を測定する。次に、ブランク試料として、樹脂を塗布せずにコーティング時と同じ条件で加工処理を行った後、ＪＩＳ  Ｌ−１０９６  ８．４．２に記載の方法にしたがってブランク試料の質量を測定する。その後、コーティング基布の質量とブランク試料の質量との差を塗布量として算出する。なお、塗布量は、１ｍ２あたりの質量（ｇ／ｍ２）で表した。
【００４８】
（６）織物表面における頭頂部の平均樹脂厚み
図３に示す破線部の位置で、カミソリを用いてコーティング基布を切断し、ＳＥＭを用いて断面写真を経糸方向及び緯糸方向で撮影し、紙に印刷する。次いで、その断面写真から、樹脂が付着している部分を３等分し、頭頂部（最も樹脂の膜厚が薄い部分：図４の８を参照）の膜厚を算出した。
平均膜厚の算出方法は、樹脂部分を切り取った紙の質量と全体の紙の質量の比より、平均膜厚を経糸方向と緯糸方向で算出した。平均膜厚は、小数第２位の桁まで求め、四捨五入して小数第１位の桁に丸めた。
【００４９】
（７）燃焼性
ＦＭＶＳＳ３０２水平法に記載の方法に準拠して測定し、最大値以外に平均値も求めた。なお、長手方向が経糸であれば経サンプル、長手方向が緯糸であれば緯サンプルとした。また、燃焼速度のバラツキを評価するために、最大値と平均値の比（最大値／平均値）を経糸方向と緯糸方向で算出した。
【００５０】
（実施例１）
総繊度が４７０ｄｔｅｘ、７２フィラメントのポリアミド６６マルチフィラメント糸を、平織りにてウォータージェットルームにて製織した。次いで、沸水にて収縮加工した後、１１０℃で乾燥仕上げをし、経密度４６本／２．５４ｃｍ、緯密度４６本／２．５４ｃｍ、カバーファクターが１，９９４の織物を得た。この織物の片面に、樹脂粘度を２０，０００ｍＰａ・ｓｅｃに調整した付加重合型無溶剤メチルビニルシリコーンゴムを、先端形状が半円状で、先端部半径が０．３ｍｍのナイフを用い、接触長さＬを０．１３ｍｍ、膜厚係数を４．０に調整して、ナイフコートにて塗布した。さらに、１９０℃で２分間硬化処理し、塗布量を１４ｇ／ｍ２にしたコーティング基布を得た。
得られたコーティング基布の特性を評価し、表１に示した。得られた基布は、低塗布量にも関わらず、極めて難燃性に優れていた。
【００５１】
（実施例２）
総繊度が４７０ｄｔｅｘ、１４４フィラメントのポリアミド６６マルチフィラメント糸を、平織りにてウォータージェットルームにて製織した。次いで、沸水にて収縮加工した後、１１０℃で乾燥仕上げをし、経密度５１本／２．５４ｃｍ、緯密度５１本／２．５４ｃｍ、カバーファクターが２，２１１の織物を得た。この織物の片面に、樹脂粘度を２０，０００ｍＰａ・ｓｅｃに調整した付加重合型無溶剤メチルビニルシリコーンゴムを、先端形状が半円状で、先端部半径が０．３ｍｍのナイフを用い、接触長さＬを０．１３ｍｍ、膜厚係数を３．８に調整して、ナイフコートにて塗布した。さらに、１９０℃で２分間硬化処理し、塗布量を１６ｇ／ｍ２にしたコーティング基布を得た。
得られたコーティング基布の特性を評価し、表１に示した。得られた基布は、低塗布量にも関わらず、極めて難燃性に優れていた。
【００５２】
（実施例３）
総繊度が４７０ｄｔｅｘ、１４４フィラメントのポリアミド６６マルチフィラメント糸を、平織りにてウォータージェットルームにて製織した。次いで、沸水にて収縮加工した後、１１０℃で乾燥仕上げをし、経密度５４本／２．５４ｃｍ、緯密度５４本／２．５４ｃｍ、カバーファクターが２，３４１の織物を得た。この織物の片面に、樹脂粘度を２０，０００ｍＰａ・ｓｅｃに調整した付加重合型無溶剤メチルビニルシリコーンゴムを、先端形状が半円状で、先端部半径が０．３ｍｍのナイフを用い、接触長さＬを０．１７ｍｍ、膜厚係数を３．５に調整して、ナイフコートにて塗布した。さらに、１９０℃で２分間硬化処理し、塗布量を１５ｇ／ｍ２にしたコーティング基布を得た。
得られたコーティング基布の特性を評価し、表１に示した。得られた基布は、低塗布量にも関わらず、極めて難燃性に優れていた。
【００５３】
（実施例４）
総繊度が４７０ｄｔｅｘ、１４４フィラメントのポリアミド６６マルチフィラメント糸を平織りにてウォータージェットルームにて製織した。次いで、沸水にて収縮加工した後、１１０℃で乾燥仕上げをし、経密度４６本／２．５４ｃｍ、緯密度４６本／２．５４ｃｍ、カバーファクターが１，９９４の織物を得た。この織物の片面に、樹脂粘度を２０，０００ｍＰａ・ｓｅｃに調整した付加重合型無溶剤メチルビニルシリコーンゴムを、先端形状が半円状で、先端部半径が０．６ｍｍのナイフを用い、接触長さＬを０．３８ｍｍ、膜厚係数を５．６に調整して、ナイフコートにて塗布した。さらに、１９０℃で２分間硬化処理し、塗布量を１９ｇ／ｍ２にしたコーティング基布を得た。
得られたコーティング基布の特性を評価し、表１に示した。得られた基布は、低塗布量にも関わらず、極めて難燃性に優れていた。
【００５４】
（実施例５）
実施例１で得られた織物の片面に、樹脂粘度を１５，０００ｍＰａ・ｓｅｃに調整した付加重合型無溶剤メチルビニルシリコーンゴムを、先端形状が半円状で、先端部半径が０．３ｍｍのナイフを用い、接触長さＬを０．１３ｍｍ、膜厚係数を３．０に調整して、ナイフコートにて塗布した。さらに、１９０℃で２分間硬化処理し、塗布量を１６ｇ／ｍ２にしたコーティング基布を得た。
得られたコーティング基布の特性を評価し、表１に示した。得られた基布は、低塗布量にも関わらず、極めて難燃性に優れていた。
【００５５】
（実施例６）
実施例１で得られた織物の片面に、樹脂粘度を３５，０００ｍＰａ・ｓｅｃに調整した付加重合型無溶剤メチルビニルシリコーンゴムを、先端形状が半円状で、先端部半径が０．３ｍｍのナイフを用い、接触長さＬを０．１３ｍｍ、膜厚係数を６．９に調整して、ナイフコートにて塗布した。次いで、１９０℃で２分間硬化処理し、塗布量を２０ｇ／ｍ２にしたコーティング基布を得た。
得られたコーティング基布の特性を評価し、表１に示した。得られた基布は、低塗布量にも関わらず、極めて難燃性に優れていた。
【００５６】
（実施例７）
実施例４で得られた織物の片面に、樹脂粘度を２０，０００ｍＰａ・ｓｅｃに調整した付加重合型無溶剤メチルビニルシリコーンゴムを、先端形状が角状で、先端の幅が０．３ｍｍのナイフを用い、接触長さＬを０．３０ｍｍ、膜厚係数を４．８に調整して、ナイフコートにて塗布した。次いで、１９０℃で２分間硬化処理し、塗布量を１８ｇ／ｍ２にしたコーティング基布を得た。
得られたコーティング基布の特性を評価し、表１に示した。得られた基布は、低塗布量にも関わらず、極めて難燃性に優れていた。
【００５７】
（実施例８）
実施例１で得られた織物の片面に、樹脂粘度が２５，０００ｍＰａ・ｓｅｃに調整した付加重合型無溶剤メチルビニルシリコーンゴムを、先端形状が半円状で、先端部半径が０．１５ｍｍのナイフを用い、接触長さＬを０．０８ｍｍ、膜厚係数を３．０に調整して、ナイフコートにて塗布した。次いで、１９０℃で２分間硬化処理し、塗布量を１１ｇ／ｍ２にしたコーティング基布を得た。
得られたコーティング基布の特性を評価し、表１に示した。得られた基布は、低塗布量にも関わらず、極めて難燃性に優れていた。
【００５８】
（実施例９）
総繊度が３５０ｄｔｅｘ、１０８フィラメントのポリアミド６６マルチフィラメント糸を、平織りにてウォータージェットルームにて製織した。次いで、沸水にて収縮加工した後、１１０℃で乾燥仕上げをし、経密度５５本／２．５４ｃｍ、緯密度５５本／２．５４ｃｍ、カバーファクター２，０５８の織物を得た。この織物の片面に、樹脂粘度が２０，０００ｍＰａ・ｓｅｃに調整した付加重合型無溶剤メチルビニルシリコーンゴムを、先端形状が半円状で、先端部半径が０．３ｍｍのナイフを用い、接触長さＬを０．１３ｍｍ、膜厚係数を４．０に調整して、ナイフコートにて塗布した。次いで、１９０℃で２分間硬化処理し、塗布量を１５ｇ／ｍ２にしたコーティング基布を得た。
得られたコーティング基布の特性を評価し、表１に示した。得られた基布は、低塗布量にも関わらず、極めて難燃性に優れていた。
【００５９】
（実施例１０）
総繊度が２７０ｄｔｅｘ、８４フィラメントのポリアミド６６マルチフィラメント糸を、平織りにてウォータージェットルームにて製織した。次いで、沸水にて収縮加工した後、１１０℃で乾燥仕上げをし、経密度７０本／２．５４ｃｍ、緯密度７０本／２．５４ｃｍ、カバーファクター２，３００の織物を得た。この織物の片面に、樹脂粘度が２０，０００ｍＰａ・ｓｅｃに調整した付加重合型無溶剤メチルビニルシリコーンゴムを、先端形状が半円状で、先端部半径が０．３ｍｍのナイフを用い、接触長さＬを０．１７ｍｍ、膜厚係数を３．５に調整して、ナイフコートにて塗布した。次いで、１９０℃で２分間硬化処理し、塗布量を１４ｇ／ｍ２にしたコーティング基布を得た。
得られたコーティング基布の特性を評価し、表１に示した。得られた基布は、低塗布量にも関わらず、極めて難燃性に優れていた。
【００６０】
（実施例１１）
総繊度が４２５ｄｔｅｘ、１４４フィラメントのポリエステルマルチフィラメント糸を、平織りにてウォータージェットルームにて製織した。次いで、沸水にて収縮加工した後、１１０℃で乾燥仕上げをし、経密度５５本／２．５４ｃｍ、緯密度５５本／２．５４ｃｍ、カバーファクター２，２６８の織物を得た。この織物の片面に、樹脂粘度が２０，０００ｍＰａ・ｓｅｃに調整した付加重合型無溶剤メチルビニルシリコーンゴムを、先端形状が半円状で、先端部半径が０．３ｍｍのナイフを用い、接触長さＬを０．１７ｍｍ、膜厚係数を３．５に調整して、ナイフコートにて塗布した。次いで、１９０℃で２分間硬化処理し、塗布量を１５ｇ／ｍ２にしたコーティング基布を得た。
得られたコーティング基布の特性を評価し、表１に示した。得られた基布は、低塗布量にも関わらず、極めて難燃性に優れていた。
【００６１】
（比較例１）
実施例１で得られた織物の片面に、樹脂粘度を２０，０００ｍＰａ・ｓｅｃに調整した付加重合型無溶剤メチルビニルシリコーンゴムを、先端形状が半円状で、先端部半径が０．３ｍｍのナイフを用い、接触長さＬを０．２９ｍｍ、膜厚係数を２．０に調整して、ナイフコートにて塗布した。次いで、１９０℃で２分間硬化処理し、塗布量を１６ｇ／ｍ２にしたコーティング基布を得た。
得られたコーティング基布の特性を評価し、表１に示した。得られた基布は、緯糸方向の燃焼速度が平均値、バラツキともに高く、難燃性が悪かった。
【００６２】
（比較例２）
実施例１で得られた織物の片面に、樹脂粘度を１７，０００ｍＰａ・ｓｅｃに調整した付加重合型無溶剤メチルビニルシリコーンゴムを、先端形状が半円状で、先端部半径が０．８ｍｍのナイフを用い、接触長さＬを１．２３ｍｍ、膜厚係数を５．５に調整して、ナイフコートにて塗布した。次いで、１９０℃で２分間硬化処理し、塗布量を２５ｇ／ｍ２にしたコーティング基布を得た。
得られたコーティング基布の特性を評価し、表１に示した。得られた基布は、燃焼速度の平均値は良好であるものの、バラツキが極めて大きかった。
【００６３】
（比較例３）
実施例３で得られた織物の片面に、樹脂粘度を９，０００ｍＰａ・ｓｅｃに調整した付加重合型無溶剤メチルビニルシリコーンゴムを、先端形状が半円状で、先端部半径が０．６ｍｍのナイフを用い、接触長さＬを０．３８ｍｍ、膜厚係数を２．５に調整して、ナイフコートにて塗布した。次いで、１９０℃×２分硬化処理後の塗布量を１９ｇ／ｍ２にしたコーティング基布を得た。
得られたコーティング基布の特性を評価し、表１に示した。得られた基布は、燃焼速度の平均値、最大値、バラツキともに高く、難燃性が極めて悪かった。
【００６４】
【表１】
0005472189.tif 000002
【産業上の利用可能性】
【００６５】
本発明のエアバッグ用コート基布は、低塗布量であっても燃焼速度が低く、変動も小さいため、軽量で収納性にも優れ、かつ難燃性にも優れるエアバッグとして、運転者や助手席の乗員に用いる前面衝突用エアバッグだけでなく、より収納性が要求されるニーエアバッグ、サイドエアバッグ、カーテンエアバッグエアバッグにも広い範囲で使用することができる。
【符号の説明】
【００６６】
１    接触長さＬ
２    樹脂
３    ナイフ押し込み方向
４    接圧
５    基布張力
６    コーティング基布
７    織物の頭頂部の切断位置
８    織物の頭頂部
【図１】
0005472189.tif 000003
【図２】
0005472189.tif 000004
【図４】
0005472189.tif 000005
【図３】
0005472189.tif 000006